(57)【要約】【課題】偏光子と（メタ）アクリル系樹脂フィルムとを含む偏光板であって、湿熱環境（高温高湿環境）下に置かれた後において、偏光子と（メタ）アクリル系樹脂フィルムとの間の密着性が良好な偏光板を提供する。【解決手段】偏光子と第１接着剤層と（メタ）アクリル系樹脂フィルムとをこの順に含み、第１接着剤層がオキサゾリン基含有化合物を含む接着剤組成物から形成された層である偏光板が提供される。【選択図】図１
2018200465.tif 000002
【特許請求の範囲】
【請求項１】
偏光子と第１接着剤層と（メタ）アクリル系樹脂フィルムとをこの順に含み、
前記第１接着剤層がオキサゾリン基含有化合物を含む接着剤組成物から形成された層である、偏光板。
【請求項２】
前記接着剤組成物が、アセトアセチル基変性ポリビニルアルコール重合体をさらに含む、請求項１に記載の偏光板。
【請求項３】
熱可塑性樹脂フィルムと第２接着剤層と前記偏光子と前記第１接着剤層と前記（メタ）アクリル系樹脂フィルムとをこの順に含む、請求項１又は２に記載の偏光板。
【請求項４】
前記第１接着剤層と前記（メタ）アクリル系樹脂フィルムとが接している、請求項１〜３のいずれか１項に記載の偏光板。
【請求項５】
前記（メタ）アクリル系樹脂フィルムにおける前記第１接着剤層側の面の水接触角が８０°以下である、請求項４に記載の偏光板。
【請求項６】
前記偏光子と前記第１接着剤層とが接している、請求項１〜５のいずれか１項に記載の偏光板。
【請求項７】
偏光子と（メタ）アクリル系樹脂フィルムとを接着させるための接着剤組成物であって、
オキサゾリン基含有化合物を含む、接着剤組成物。
【請求項８】
アセトアセチル基変性ポリビニルアルコール重合体をさらに含む、請求項７に記載の接着剤組成物。
【請求項９】
水をさらに含む、請求項７又は８に記載の接着剤組成物。
【発明の詳細な説明】
【技術分野】
【０００１】
本発明は、偏光板に関する。
【背景技術】
【０００２】
液晶表示装置に代表される画像表示装置等に広く用いられている偏光板は通常、偏光子の片面又は両面に保護フィルムのような熱可塑性樹脂フィルムを積層貼合した構成を有する。偏光子と熱可塑性樹脂フィルムとの貼合には通常、接着剤が用いられる。該接着剤としては、活性エネルギー線硬化性接着剤や水系接着剤が知られている〔例えば、特開２００９−００８８６０号公報（特許文献１）〕。
【先行技術文献】
【特許文献】
【０００３】
【特許文献１】特開２００９−００８８６０号公報
【発明の概要】
【発明が解決しようとする課題】
【０００４】
本発明の目的は、偏光子と（メタ）アクリル系樹脂フィルムとを含む偏光板であって、湿熱環境（高温高湿環境）下に置かれた後において、偏光子と（メタ）アクリル系樹脂フィルムとの間の密着性が良好な偏光板を提供することにある。
【課題を解決するための手段】
【０００５】
本発明は、以下に示す偏光板を提供する。
［１］  偏光子と第１接着剤層と（メタ）アクリル系樹脂フィルムとをこの順に含み、
前記第１接着剤層がオキサゾリン基含有化合物を含む接着剤組成物から形成された層である、偏光板。
［２］  前記接着剤組成物が、アセトアセチル基変性ポリビニルアルコール重合体をさらに含む、［１］に記載の偏光板。
［３］  熱可塑性樹脂フィルムと第２接着剤層と前記偏光子と前記第１接着剤層と前記（メタ）アクリル系樹脂フィルムとをこの順に含む、［１］又は［２］に記載の偏光板。
［４］  前記第１接着剤層と前記（メタ）アクリル系樹脂フィルムとが接している、［１］〜［３］のいずれかに記載の偏光板。
［５］  前記（メタ）アクリル系樹脂フィルムにおける前記第１接着剤層側の面の水接触角が８０°以下である、［４］に記載の偏光板。
［６］  前記偏光子と前記第１接着剤層とが接している、［１］〜［５］のいずれかに記載の偏光板。
［７］  偏光子と（メタ）アクリル系樹脂フィルムとを接着させるための接着剤組成物であって、
オキサゾリン基含有化合物を含む、接着剤組成物。
［８］  アセトアセチル基変性ポリビニルアルコール重合体をさらに含む、［７］に記載の接着剤組成物。
［９］  水をさらに含む、［７］又は［８］に記載の接着剤組成物。
【発明の効果】
【０００６】
湿熱環境（高温高湿環境）下に置かれた後において、偏光子と（メタ）アクリル系樹脂フィルムとの間の密着性が良好な偏光板を提供することができる。
【図面の簡単な説明】
【０００７】
【図１】本発明に係る偏光板の層構成の一例を示す概略断面図である。
【図２】本発明に係る偏光板の層構成の他の一例を示す概略断面図である。
【発明を実施するための形態】
【０００８】
＜偏光板＞
本発明に係る偏光板は、偏光子と第１接着剤層と（メタ）アクリル系樹脂フィルムとをこの順に含み、第１接着剤層がオキサゾリン基含有化合物を含む接着剤組成物から形成される接着剤層である。
本発明に係る偏光板は、湿熱環境（高温高湿環境）下に置かれた後において、偏光子と（メタ）アクリル系樹脂フィルムとの間の密着性が良好である。
本明細書において「（メタ）アクリル」とは、アクリル及びメタクリルからなる群より選択される少なくとも１種を表す。「（メタ）アクリロイル」及び「（メタ）アクリレート」等の表記についても同様である。
【０００９】
〔１〕偏光板の構成
本発明に係る偏光板の層構成の例を図１及び図２に示す。
図１に示されるように本発明に係る偏光板は、偏光子３０と、その一方の面に第１接着剤層１５を介して積層貼合される（メタ）アクリル系樹脂フィルム１０とを含むものであることができる。
第１接着剤層１５と（メタ）アクリル系樹脂フィルム１０とは直接接していることが好ましい。
偏光子３０と第１接着剤層１５とは直接接していることが好ましい。
【００１０】
また図２に示されるように本発明に係る偏光板は、偏光子３０と、その一方の面に第１接着剤層１５を介して積層貼合される（メタ）アクリル系樹脂フィルム１０と、偏光子３０の他方の面に第２接着剤層２５を介して積層貼合される熱可塑性樹脂フィルム２０とを含むものであってもよい。すなわち、本発明に係る偏光板は、熱可塑性樹脂フィルム２０と第２接着剤層２５と偏光子３０と第１接着剤層１５と（メタ）アクリル系樹脂フィルム１０とをこの順に含むものであってもよい。
第１接着剤層１５と（メタ）アクリル系樹脂フィルム１０とは直接接していることが好ましい。
偏光子３０と第１接着剤層１５とは直接接していることが好ましい。
第２接着剤層２５と熱可塑性樹脂フィルム２０とは直接接していることが好ましい。
偏光子３０と第２接着剤層２５とは直接接していることが好ましい。
本発明に係る偏光板は、熱可塑性樹脂フィルム２０と第２接着剤層２５と偏光子３０と第１接着剤層１５と（メタ）アクリル系樹脂フィルム１０とをこの順に含む偏光板であることが好ましい。
【００１１】
図１及び図２の例に限らず、本発明に係る偏光板は、上記以外の他の層（又はフィルム）を含むことができる。他の層としては、例えば、（メタ）アクリル系樹脂フィルム１０、熱可塑性樹脂フィルム２０及び／又は偏光子３０の外面に積層される粘着剤層；該粘着剤層の外面に積層されるセパレートフィルム（「剥離フィルム」とも呼ばれる。）；（メタ）アクリル系樹脂フィルム１０、熱可塑性樹脂フィルム２０及び／又は偏光子３０の外面に積層されるプロテクトフィルム（「表面保護フィルム」とも呼ばれる。）；（メタ）アクリル系樹脂フィルム１０、熱可塑性樹脂フィルム２０及び／又は偏光子３０の外面に接着剤層や粘着剤層を介して積層される光学機能性フィルム（又は層）等が挙げられる。
【００１２】
〔２〕第１接着剤層
第１接着剤層１５は、オキサゾリン基含有化合物（Ａ）を含む接着剤組成物（Ｓ）から形成された層である。
オキサゾリン基含有化合物（Ａ）は、オキサゾリン基含有重合体であることが好ましい。
オキサゾリン基含有重合体は、分子内にオキサゾリン基を有する重合体であり、側鎖にオキサゾリン基を有する重合体であることが好ましい。重合体の主鎖は特に制限されないが、例えば、（メタ）アクリル骨格、スチレン骨格等から選択される１種以上の骨格からなることができる。
【００１３】
オキサゾリン基含有重合体は、上記主鎖の側鎖にオキサゾリン基を有することができる。
オキサゾリン基含有重合体の好ましい一例は、（メタ）アクリル骨格からなる主鎖を含み、その主鎖の側鎖にオキサゾリン基を有するオキサゾリン基含有（メタ）アクリル系重合体である。
オキサゾリン基含有重合体が側鎖にオキサゾリン基を有する場合、主鎖とオキサゾリン基との間に連結基があってもよいが、主鎖とオキサゾリン基とが直接結合している重合体であることが好ましい。
【００１４】
オキサゾリン基としては、例えば、２−オキサゾリン基、３−オキサゾリン基、４−オキサゾリン基等が挙げられる。オキサゾリン基は、好ましくは２−オキサゾリン基等である。
【００１５】
オキサゾリン基含有重合体の数平均分子量は、好ましくは５０００以上であり、より好ましくは１００００以上である。数平均分子量が上記範囲であると良好な密着性を示しやすい傾向にある。オキサゾリン基含有重合体の数平均分子量は、通常１０００００以下である。
オキサゾリン基含有重合体の数平均分子量は、ゲルパーミエーションクロマトグラフィ（ＧＰＣ）による標準ポリスチレン換算値として測定することができる。
【００１６】
オキサゾリン基含有重合体のオキサゾリン基量（オキサゾリン基含有重合体の固形分１ｇあたりのオキサゾリン基のモル数）は、好ましくは０．４ｍｍｏｌ／ｇ・ｓｏｌｉｄ以上１０ｍｍｏｌ／ｇ・ｓｏｌｉｄ以下である。オキサゾリン基量が過度に高いと良好な密着性が得られにくく、オキサゾリン基量が上記の範囲より小さいと、第１接着剤層１５の耐水性が低下するおそれがある。このような観点から、オキサゾリン基含有重合体のオキサゾリン基量は、より好ましくは３ｍｍｏｌ／ｇ・ｓｏｌｉｄ以上９ｍｍｏｌ／ｇ・ｓｏｌｉｄ以下である。
【００１７】
オキサゾリン基含有重合体は、接着剤組成物（Ｓ）が水系接着剤組成物（接着剤成分が水に溶解されているか、又は水に分散されている接着剤）である場合、水系、すなわち水溶性の重合体であるか、又は水分散性の重合体であることが好ましい。接着剤層の光学特性の観点から、オキサゾリン基含有重合体は、好ましくは水溶性の重合体である。
【００１８】
オキサゾリン基含有重合体は、市販品を用いてもよい。具体的には、株式会社日本触媒製  エポクロスＷＳ−３００、エポクロスＷＳ−５００、エポクロスＷＳ−７００（いずれも商品名）等のオキサゾリン基含有アクリルポリマー；株式会社日本触媒製  エポクロスＫ−１０００シリーズ、エポクロスＫ−２０００シリーズ、エポクロスＲＰＳシリーズ（いずれも商品名）等のオキサゾリン基含有アクリル／スチレンポリマーが挙げられる。
オキサゾリン基含有重合体は、２種以上を併用して使用することができる。
密着性、光学特性、耐水性の観点より、オキサゾリン基含有重合体は、エポクロスＷＳ−３００、エポクロスＷＳ−７００等のオキサゾリン基含有アクリルポリマーであることが好ましい。
【００１９】
オキサゾリン基含有化合物（Ａ）（好ましくは、オキサゾリン基含有重合体）の含有量は、接着剤組成物（Ｓ）の全体量を１００質量％とするとき、好ましくは０．１質量％以上３０質量％以下、より好ましくは０．５質量％以上２０質量％以下、さらに好ましくは１質量％以上１５質量％以下である。オキサゾリン基含有重合体の含有量を上記の範囲以内にすることは、湿熱環境（高温高湿環境）下に置かれた後における偏光子３０と（メタ）アクリル系樹脂フィルム１０との間の密着性の観点から好ましい。
【００２０】
接着剤組成物（Ｓ）は、アセトアセチル基変性ポリビニルアルコール重合体（Ｂ）をさらに含むことができる。アセトアセチル基変性ポリビニルアルコール重合体（Ｂ）をさらに含むことは、偏光子３０と（メタ）アクリル系樹脂フィルム１０との間の密着性向上に有利となり得る。
アセトアセチル基変性ポリビニルアルコール系重合体（Ｂ）とは、アセトアセチル基が側鎖に導入されることによって変性されたポリビニルアルコール系重合体である。
【００２１】
アセトアセチル基変性ポリビニルアルコール重合体（Ｂ）の主鎖を構成するポリビニルアルコール系重合体は、酢酸ビニルの単独重合体であるポリ酢酸ビニルをケン化処理して得られるビニルアルコールホモポリマー（完全ケン化ポリビニルアルコール又は部分ケン化ポリビニルアルコール）であってもよいし、酢酸ビニルとこれに共重合可能な他の単量体との共重合体をケン化処理して得られるポリビニルアルコール系共重合体であってもよい。
酢酸ビニルに共重合可能な他の単量体としては、不飽和カルボン酸類、オレフィン類、ビニルエーテル類、不飽和スルホン酸類、及びアンモニウム基を有する（メタ）アクリルアミド類等が挙げられる。
【００２２】
アセトアセチル基変性ポリビニルアルコール重合体（Ｂ）のケン化度は、通常８０モル％以上１００モル％以下であり、好ましくは８５モル％以上である。
アセトアセチル基変性ポリビニルアルコール重合体（Ｂ）のケン化度は、ＪＩＳ  Ｋ  ６７２６：１９９４に準じて測定することができる。
【００２３】
アセトアセチル基変性ポリビニルアルコール重合体（Ｂ）におけるアセトアセチル基による変性度（変性量）は、密着性の観点から、通常０．１モル％以上４０モル％以下であり、好ましくは０．５モル％以上４０モル％以下であり、より好ましくは１モル％以上２０モル％以下である。変性度は、例えば、１Ｈ−ＮＭＲによって測定することができる。
【００２４】
密着性の観点から、アセトアセチル基変性ポリビニルアルコール重合体（Ｂ）の平均重合度は、１００以上３０００以下であることが好ましく、５００以上３０００以下であることがより好ましい。
アセトアセチル基変性ポリビニルアルコール重合体（Ｂ）の平均重合度は、ＪＩＳ  Ｋ  ６７２６：１９９４に準じて測定することができる。
【００２５】
アセトアセチル基変性ポリビニルアルコール重合体（Ｂ）の含有量は、オキサゾリン基含有化合物（Ａ）１００質量部に対して、通常１質量部以上３００質量部以下であり、好ましくは５質量部以上２５０質量部以下であり、より好ましくは１０質量部以上２００質量部以下である。アセトアセチル基変性ポリビニルアルコール重合体（Ｂ）の含有量がこの範囲であると密着性を高める効果が発現されやすい傾向にある。
【００２６】
接着剤組成物（Ｓ）は、さらに、アジリジン化合物（Ｃ）を含有していてもよい。アジリジン化合物（Ｃ）は、分子内にアジリジン環を１つ以上有する化合物を意味する。アジリジン化合物（Ｃ）は、分子内にアジリジン環を２つ又は３つ有する化合物であることが好ましい。アジリジン化合物（Ｃ）をさらに含むことは、偏光子３０と（メタ）アクリル系樹脂フィルム１０との間の密着性向上に有利となり得る。
アジリジン化合物（Ｃ）は、単量体であることが好ましく、アジリジン化合物（Ｃ）の分子量は、１５０以上１０００以下であってもよい。
アジリジン化合物（Ｃ）は、市販品であってもよく、具体的には、株式会社日本触媒製  ケミタイトＰＺ−３３、ケミタイトＤＺ−２２Ｅ（いずれも商品名）；ＭＥＮＡＤＩＯＮＡ社製  ＣＲＯＳＳＬＩＮＫＥＲ  ＣＬ−４２２、ＣＲＯＳＳＬＩＮＫＥＲ  ＣＬ−４２７、ＣＲＯＳＳＬＩＮＫＥＲ  ＣＬ−４６７（いずれも商品名）等のアジリジン系化合物が挙げられる。特に、密着性の観点から、アジリジン化合物（Ｃ）として使用し得る市販品は、ＣＲＯＳＳＬＩＮＫＥＲ  ＣＬ−４２７であることが好ましい。
アジリジン化合物（Ｃ）の含有量は、オキサゾリン基含有化合物（Ａ）１００質量部に対して、通常０．１質量部以上５０質量部以下であり、密着性を高める効果を効果的に発現させる観点から、好ましくは０．２質量部以上３０質量部以下であり、より好ましくは０．５質量部以上２０質量部以下である。
【００２７】
接着剤組成物（Ｓ）は、溶剤を含むことが好ましい。溶剤としては、水、有機溶剤、又はこれらの混合物が挙げられる。溶剤は、好ましくは水を含むが、水と水溶性の有機溶剤とを併用してもよい。有機溶剤としては、エタノール、１−メトキシ−２−プロパノール等のアルコール溶剤が挙げられる。
溶剤の主成分は、水であることが好ましい。主成分とは、全溶剤の５０質量％以上を占めることを意味する。
接着剤組成物（Ｓ）の固形分濃度は、通常０．５質量％以上２０質量％以下であり、好ましくは１質量％以上１５質量％以下である。
固形分濃度とは、接着剤組成物（Ｓ）に含まれる溶剤以外の成分の合計濃度をいう。
【００２８】
接着剤組成物（Ｓ）は、オキサゾリン基含有化合物（Ａ）、アセトアセチル基変性ポリビニルアルコール重合体（Ｂ）、アジリジン化合物（Ｃ）及び溶剤以外のその他の成分を含むことができる。
その他の成分としては、多価アルデヒド、メラミン系化合物、ジルコニア化合物、亜鉛化合物、グリオキザール、グリオキザール誘導体、水溶性エポキシ樹脂等の硬化性成分や架橋剤；カップリング剤、粘着付与剤、酸化防止剤、紫外線吸収剤、熱安定剤、加水分解防止剤等の添加剤が挙げられる。
【００２９】
接着剤組成物（Ｓ）は、好ましくは水系接着剤である。すなわち、接着剤組成物（Ｓ）は、配合成分を、水を含む溶剤に溶解させた溶液であるか、水を含む溶剤に配合成分を分散させた分散体（例えばエマルション）であることが好ましい。
【００３０】
接着剤組成物（Ｓ）の２５℃における粘度は、５０ｍＰａ・ｓｅｃ以下であることが好ましく、２ｍＰａ・ｓｅｃ以上３０ｍＰａ・ｓｅｃ以下であることがより好ましく、４ｍＰａ・ｓｅｃ以上２０ｍＰａ・ｓｅｃ以下であることがさらに好ましい。２５℃における粘度が５０ｍＰａ・ｓｅｃを超えると、均一に塗工することが難しくなって塗工ムラを生じる可能性があり、また、配管の目詰まり等の不具合が発生する可能性がある。
接着剤組成物（Ｓ）の２５℃における粘度は、Ｅ型粘度計によって測定することができる。
【００３１】
接着剤組成物（Ｓ）の２５℃におけるｐＨは３以上１０以下であることが好ましく、４以上９以下であることがより好ましい。接着剤組成物（Ｓ）のｐＨが３未満である場合には、第１接着剤層１５の耐水性が十分に発現できない可能性があり、接着剤組成物（Ｓ）のｐＨが１０を超える場合には、接着剤組成物（Ｓ）のポットライフが短くなる可能性がある。
接着剤組成物（Ｓ）のｐＨは、ハンディｐＨメーター（例えば、ＨＯＲＩＢＡ製「Ｄ−５１」）を用いて測定することができる。
【００３２】
〔３〕偏光子
偏光子３０は、自然光からある一方向の直線偏光を選択的に透過する機能を有するフィルムである。偏光子３０としては、例えば、ポリビニルアルコール系樹脂フィルムに二色性色素としてのヨウ素を吸着・配向させたヨウ素系偏光子、ポリビニルアルコール系樹脂フィルムに二色性色素としての二色性染料を吸着・配向させた染料系偏光子、及びリオトロビック液晶状態の二色性染料をコーティングし、配向・固定化した塗布型偏光子等が挙げられる。これらの偏光子は、自然光からある一方向の直線偏光を選択的に透過し、もう一方向の直線偏光を吸収するため吸収型偏光子と呼ばれている。
【００３３】
偏光子３０は、吸収型偏光子に限定されず、自然光からある一方向の直線偏光を選択的に透過し、もう一方向の直線偏光を反射する反射型偏光子、又はもう一方向の直線偏光を散乱する散乱型偏光子でも構わないが、視認性に優れる点から吸収型偏光子が好ましい。中でも、偏光子３０は、ポリビニルアルコール系樹脂で構成されるポリビニルアルコール系偏光子であることがより好ましく、ポリビニルアルコール系樹脂フィルムにヨウ素や二色性染料等の二色性色素を吸着・配向させたポリビニルアルコール系偏光子であることがさらに好ましく、ポリビニルアルコール系樹脂フィルムにヨウ素を吸着・配向させたポリビニルアルコール系偏光子であることが特に好ましい。
【００３４】
ポリビニルアルコール系偏光子を構成するポリビニルアルコール系樹脂としては、ポリ酢酸ビニル系樹脂をケン化したものを用いることができる。ポリ酢酸ビニル系樹脂としては、酢酸ビニルの単独重合体であるポリ酢酸ビニルの他、酢酸ビニルと共重合可能な他の単量体との共重合体等が挙げられる。酢酸ビニルに共重合可能な他の単量体としては、不飽和カルボン酸類、オレフィン類、ビニルエーテル類、不飽和スルホン酸類、及びアンモニウム基を有する（メタ）アクリルアミド類等が挙げられる。
【００３５】
ポリビニルアルコール系樹脂のケン化度は通常、８５モル％以上１００モル％以下であり、９８モル％以上が好ましい。ポリビニルアルコール系樹脂は変性されていてもよく、例えば、アルデヒド類で変性されたポリビニルホルマール又はポリビニルアセタール等を用いることもできる。ポリビニルアルコール系樹脂の平均重合度は、通常１０００以上１００００以下であり、１５００以上５０００以下が好ましい。ポリビニルアルコール系樹脂の平均重合度は、ＪＩＳ  Ｋ  ６７２６：１９９４に準拠して求めることができる。
【００３６】
このようなポリビニルアルコール系樹脂を製膜したものが、偏光子３０の原反フィルムとして用いられる。ポリビニルアルコール系樹脂を製膜する方法は、特に限定されるものではなく、公知の方法が採用される。ポリビニルアルコール系原反フィルムの厚みは、例えば１５０μｍ以下であり、好ましくは１００μｍ以下（例えば５０μｍ以下）であり、通常５μｍ以上である。
【００３７】
偏光子３０は、ポリビニルアルコール系樹脂フィルムを一軸延伸する工程；ポリビニルアルコール系樹脂フィルムを二色性色素で染色することにより二色性色素を吸着させる工程；二色性色素が吸着されたポリビニルアルコール系樹脂フィルムをホウ酸水溶液で処理（架橋処理）する工程；及び、ホウ酸水溶液による処理後に水洗する工程を含む方法によって製造できる。
【００３８】
ポリビニルアルコール系樹脂フィルムの一軸延伸は、二色性色素の染色前、染色と同時、又は染色の後に行うことができる。一軸延伸を染色の後で行う場合、この一軸延伸は、ホウ酸処理の前又はホウ酸処理中に行ってもよい。また、これらの複数の段階で一軸延伸を行ってもよい。
【００３９】
一軸延伸にあたっては、周速の異なるロール間で一軸に延伸してもよいし、熱ロールを用いて一軸に延伸してもよい。また一軸延伸は、大気中で延伸を行う乾式延伸であってもよいし、水等の溶剤を用いてポリビニルアルコール系樹脂フィルムを膨潤させた状態で延伸を行う湿式延伸であってもよい。延伸倍率は、通常３倍以上８倍以下である。
【００４０】
ポリビニルアルコール系樹脂フィルムを二色性色素で染色する方法としては、例えば、該フィルムを二色性色素が含有された水溶液に浸漬する方法等が挙げられる。二色性色素としては、ヨウ素や二色性有機染料が用いられる。なお、ポリビニルアルコール系樹脂フィルムは、染色処理の前に水への浸漬処理を施しておくことが好ましい。
【００４１】
ヨウ素による染色処理方法としては、ヨウ素及びヨウ化カリウムを含有する水溶液に、ポリビニルアルコール系樹脂フィルムを浸漬する方法等が挙げられる。この水溶液におけるヨウ素の含有量は、水１００質量部あたり０．０１質量部以上１質量部以下であることができる。ヨウ化カリウムの含有量は、水１００質量部あたり０．５質量部以上２０質量部以下であることができる。また、この水溶液の温度は、２０℃以上４０℃以下であることができる。
一方、二色性有機染料による染色処理方法としては、二色性有機染料を含有する水溶液に、ポリビニルアルコール系樹脂フィルムを浸漬する方法等が挙げられる。二色性有機染料を含有する水溶液は、硫酸ナトリウム等の無機塩を染色助剤として含有していてもよい。この水溶液における二色性有機染料の含有量は、水１００質量部あたり１×１０−４質量部以上１０質量部以下であることができる。この水溶液の温度は、２０℃以上８０℃以下であることができる。
【００４２】
二色性色素による染色後のホウ酸処理方法としては、染色されたポリビニルアルコール系樹脂フィルムをホウ酸含有水溶液に浸漬する方法等が挙げられる。二色性色素としてヨウ素を用いる場合、このホウ酸含有水溶液は、ヨウ化カリウムを含有することが好ましい。ホウ酸含有水溶液におけるホウ酸の量は、水１００質量部あたり２質量部以上１５質量部以下であることができる。この水溶液におけるヨウ化カリウムの量は、水１００質量部あたり０．１質量部以上２０質量部以下であることができる。この水溶液の温度は、５０℃以上であることができ、例えば５０℃以上８５℃以下である。
【００４３】
ホウ酸処理後のポリビニルアルコール系樹脂フィルムは通常、水洗処理される。水洗処理は、例えば、ホウ酸処理されたポリビニルアルコール系樹脂フィルムを水に浸漬することにより行うことができる。水洗処理における水の温度は通常、５℃以上４０℃以下である。水洗後に乾燥処理を施して、偏光子３０が得られる。
乾燥処理は、熱風乾燥機や遠赤外線ヒーターを用いて行うことができる。この偏光子３０の片面に保護フィルム等としての（メタ）アクリル系樹脂フィルム１０を接着剤組成物（Ｓ）を用いて貼合することにより、偏光板を得ることができる。偏光子３０の他方の面に接着剤組成物を用いて熱可塑性樹脂フィルム２０を貼合してもよい。
【００４４】
また、偏光子３０の製造方法の他の例として、例えば、特開２０００−３３８３２９号公報や特開２０１２−１５９７７８号公報に記載の方法が挙げられる。この方法では、基材フィルムの表面にポリビニルアルコール系樹脂を含有する溶液を塗布して樹脂層を設けた後、基材フィルムと樹脂層からなる積層フィルムを延伸し、次いで染色処理、架橋処理等を施して、樹脂層から偏光子層（偏光子層）を形成する。基材フィルムと偏光子層からなるこの偏光性積層フィルムは、偏光子層面に保護フィルム等としての（メタ）アクリル系樹脂フィルム１０を貼合した後、基材フィルムを剥離除去して、図１に示される構成の偏光板とすることができる。基材フィルムの剥離によって露出した偏光子層面にさらに熱可塑性樹脂フィルム２０を貼合すれば、図２に示される構成の偏光板となる。
【００４５】
偏光子３０の厚みは、４０μｍ以下とすることができ、好ましくは３０μｍ以下（例えば２０μｍ以下、さらには１５μｍ以下、なおさらには１０μｍ以下又は８μｍ以下）である。特開２０００−３３８３２９号公報や特開２０１２−１５９７７８号公報に記載の方法によれば、薄膜の偏光子３０をより容易に製造することができ、偏光子３０の厚みを、例えば２０μｍ以下、さらには１５μｍ以下、なおさらには１０μｍ以下又は８μｍ以下とすることがより容易になる。偏光子３０の厚みは、通常２μｍ以上である。偏光子３０の厚みを小さくすることは、偏光板、ひいては画像表示装置の薄型化に有利である。
【００４６】
〔４〕（メタ）アクリル系樹脂フィルム
（メタ）アクリル系樹脂フィルム１０は、延伸されていないフィルム、又は一軸若しくは二軸延伸されたフィルムのいずれであってもよい。二軸延伸は、２つの延伸方向に同時に延伸する同時二軸延伸でもよく、第１方向に延伸した後でこれとは異なる第２方向に延伸する逐次二軸延伸であってもよい。
（メタ）アクリル系樹脂フィルム１０は、偏光子３０を保護する役割を担う保護フィルムであってもよいし、位相差フィルム等の光学機能を併せ持つ保護フィルムであることもできる。
【００４７】
（メタ）アクリル系樹脂フィルム１０を構成する（メタ）アクリル系樹脂は、（メタ）アクリル系単量体由来の構成単位を含む重合体であり、（メタ）アクリル系単量体としては、メタクリル酸エステル及びアクリル酸エステルが挙げられる。
メタクリル酸エステルとしては、メタクリル酸メチル、メタクリル酸エチル、メタクリル酸ｎ−、ｉ−又はｔ−ブチル、メタクリル酸シクロヘキシル、メタクリル酸フェニル、メタクリル酸ベンジル、メタクリル酸２−エチルヘキシル、メタクリル酸２−ヒドロキシエチル等が挙げられる。
アクリル酸エステルとしては、アクリル酸エチル、アクリル酸ｎ−、ｉ−又はｔ−ブチル、アクリル酸シクロヘキシル、アクリル酸フェニル、アクリル酸ベンジル、アクリル酸２−エチルヘキシル、アクリル酸２−ヒドロキシエチル等が挙げられる。
（メタ）アクリル系樹脂は、（メタ）アクリルモノマー由来の構成単位のみからなる重合体であってもよいし、その他の構成単位を含んでいてもよい。
１つの好ましい実施形態において（メタ）アクリル系樹脂は、共重合成分としてメタクリル酸メチルを含むか、又はメタクリル酸メチルとアクリル酸メチルとを含む。
１つの好ましい実施形態において（メタ）アクリル系樹脂は、メタクリル酸エステルを主たる単量体とする（５０質量％以上含有する）重合体であることができ、メタクリル酸エステルと他の共重合成分とが共重合されている共重合体であることが好ましい。
【００４８】
上述のアクリル酸エステル以外の他の共重合成分としては、例えば
２−（ヒドロキシメチル）アクリル酸メチル、２−（１−ヒドロキシエチル）アクリル酸メチル、２−（ヒドロキシメチル）アクリル酸エチル、２−（ヒドロキシメチル）アクリル酸ｎ−、ｉ−又はｔ−ブチル等のヒドロキシアルキルアクリル酸エステル類；
メタクリル酸、アクリル酸等の不飽和酸類；
クロロスチレン、ブロモスチレン等のハロゲン化スチレン類；
ビニルトルエン、α−メチルスチレン等の置換スチレン類；
アクリロニトリル、メタクリロニトリル等の不飽和ニトリル類；
無水マレイン酸、無水シトラコン酸等の不飽和酸無水物類；
フェニルマレイミド、シクロヘキシルマレイミド等の不飽和イミド類；
等の単官能単量体が挙げられる。
上記他の単官能単量体は、１種のみを単独で用いてもよいし、２種以上を併用してもよい。
【００４９】
上記他の共重合成分として多官能単量体が用いられてもよい。
多官能単量体としては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、ノナエチレングリコールジ（メタ）アクリレート、テトラデカエチレングリコールジ（メタ）アクリレート等のエチレングリコール又はそのオリゴマーの両末端ヒドロキシル基を（メタ）アクリル酸でエステル化したもの；
プロピレングリコール又はそのオリゴマーの両末端ヒドロキシル基を（メタ）アクリル酸でエステル化したもの；
ネオペンチルグリコールジ（メタ）アクリレート、ヘキサンジオールジ（メタ）アクリレート、ブタンジオールジ（メタ）アクリレート等の２価アルコールのヒドロキシル基を（メタ）アクリル酸でエステル化したもの；
ビスフェノールＡ、ビスフェノールＡのアルキレンオキサイド付加物、又はこれらのハロゲン置換体の両末端ヒドロキシル基を（メタ）アクリル酸でエステル化したもの；
トリメチロールプロパン、ペンタエリスリトール等の多価アルコールを（メタ）アクリル酸でエステル化したもの、並びにこれら末端ヒドロキシル基にグリシジル（メタ）アクリレートのエポキシ基を開環付加させたもの；
コハク酸、アジピン酸、テレフタル酸、フタル酸、これらのハロゲン置換体等の二塩基酸、又はこれらのアルキレンオキサイド付加物等にグリシジル（メタ）アクリレートのエポキシ基を開環付加させたもの；
アリール（メタ）アクリレート；ジビニルベンゼン等の芳香族ジビニル化合物；
等が挙げられる。
中でも、エチレングリコールジメタクリレート、テトラエチレングリコールジメタクリレート、ネオペンチルグリコールジメタクリレートが好ましく用いられる。
【００５０】
（メタ）アクリル系樹脂は、共重合体が有する官能基間の反応によって変性されたものであってもよい。該反応としては、例えば、（メタ）アクリル酸メチルのメチルエステル基と２−（ヒドロキシメチル）アクリル酸メチルのヒドロキシル基との高分子鎖内脱メタノール縮合反応、（メタ）アクリル酸のカルボキシル基と２−（ヒドロキシメチル）アクリル酸メチルのヒドロキシル基との高分子鎖内脱水縮合反応等が挙げられる。
【００５１】
（メタ）アクリル系樹脂のガラス転移温度は、好ましくは８０℃以上１６０℃以下である。ガラス転移温度は、メタクリル酸エステル系単量体とアクリル酸エステル系単量体との重合比、それぞれのエステル基の炭素鎖長及びそれら有する官能基の種類、並びに単量体全体に対する多官能単量体の重合比の調整によって制御可能である。
【００５２】
（メタ）アクリル系樹脂のガラス転移温度を高めるための手段として、高分子の主鎖に環構造を導入することも有効である。環構造は、環状酸無水物構造、環状イミド構造及びラクトン構造等の複素環構造であることが好ましい。具体的には、無水グルタル酸構造、無水コハク酸構造等の環状酸無水物構造；グルタルイミド構造、コハクイミド構造等の環状イミド構造；ブチロラクトン、バレロラクトン等のラクトン環構造が挙げられる。
主鎖中の環構造の含有量を大きくするほど（メタ）アクリル系樹脂のガラス転移温度を高くすることができる傾向にある。
環状酸無水物構造、環状イミド構造は、無水マレイン酸、マレイミド等の環状構造を有する単量体を共重合させることによって導入する方法；重合後脱水・脱メタノール縮合反応により環状酸無水物構造を導入する方法；アミノ化合物を反応させて環状イミド構造を導入する方法等によって導入することができる。
ラクトン環構造を有する樹脂（重合体）は、高分子鎖にヒドロキシル基とエステル基とを有する重合体を調製した後、得られた重合体におけるヒドロキシル基とエステル基とを、加熱により、必要に応じて有機リン化合物等の触媒の存在下に環化縮合させてラクトン環構造を形成する方法によって得ることができる。
【００５３】
（メタ）アクリル系樹脂及びそれから形成される（メタ）アクリル系樹脂フィルム１０は、必要に応じて添加剤を含有していてもよい。添加剤としては、例えば、滑剤、ブロッキング防止剤、熱安定剤、酸化防止剤、紫外線吸収剤、帯電防止剤、耐光剤、耐衝撃性改良剤、界面活性剤等を挙げることができる。
紫外線吸収剤としては、サリチル酸エステル系化合物、ベンゾフェノン系化合物、ベンゾトリアゾール系化合物、シアノアクリレート系化合物、ニッケル錯塩系化合物等が挙げられる。
【００５４】
（メタ）アクリル系樹脂は、フィルムへの製膜性やフィルムの耐衝撃性等の観点から、衝撃性改良剤であるアクリル系ゴム粒子を含有していてもよい。アクリル系ゴム粒子とは、アクリル酸エステルを主体とする弾性重合体を必須成分とする粒子であり、実質的にこの弾性重合体のみからなる単層構造であるゴム粒子や、この弾性重合体を１つの層とする多層構造であるゴム粒子が挙げられる。
上記弾性重合体の例として、アクリル酸エステルを主成分とし、これに共重合可能な他のビニル系単量体及び架橋性単量体を共重合させた架橋弾性共重合体が挙げられる。
弾性重合体の主成分となるアクリル酸エステルとしては、例えば、アクリル酸メチル、アクリル酸エチル、アクリル酸ブチル、アクリル酸２−エチルへキシル等、アルキル基の炭素数が１以上８以下程度のものが挙げられ、炭素数４以上のアルキル基を有するアクリル酸アルキルが好ましい。
上記アクリル酸エステルに共重合可能な他のビニル系単量体としては、分子内に重合性炭素−炭素二重結合を１個有する化合物を挙げることができ、より具体的には、メタクリル酸メチル等のメタクリル酸エステル；スチレン等の芳香族ビニル化合物；アクリロニトリル等のビニルシアン化合物等が挙げられる。
上記架橋性単量体としては、分子内に重合性炭素−炭素二重結合を少なくとも２個有する架橋性の化合物を挙げることができ、より具体的には、エチレングリコールジ（メタ）アクリレート、ブタンジオールジ（メタ）アクリレート等の多価アルコールの（メタ）アクリレート類；アリル（メタ）アクリレート等の（メタ）アクリル酸のアルケニルエステル；ジビニルベンゼン等が挙げられる。
【００５５】
アクリル系ゴム粒子の平均直径は、通常５０ｎｍ以上４００ｎｍ以下である。
アクリル系ゴム粒子の含有量は、（メタ）アクリル系樹脂１００質量部に対して、通常５質量部以上５０質量部以下である。
アクリル系ゴム粒子を混合した（メタ）アクリル系樹脂は、市販品であってもよく、「ＨＴ５５Ｘ」（商品名  住友化学（株））等が挙げられる。
【００５６】
（メタ）アクリル系樹脂フィルム１０は、ゴム粒子を含まない（メタ）アクリル系樹脂からなる層と、ゴム粒子を含む（メタ）アクリル系樹脂からなる層との積層体であってもよい。
【００５７】
（メタ）アクリル系樹脂フィルム１０の厚みは、通常５μｍ以上２００μｍ以下であり、好ましくは１０μｍ以上１２０μｍ以下、より好ましくは１０μｍ以上８５μｍ以下、さらに好ましくは１５μｍ以上６５μｍ以下である。
なお、（メタ）アクリル系樹脂フィルム１０が多層である場合、その全体の厚みが上記範囲内であることが好ましい。
【００５８】
（メタ）アクリル系樹脂フィルム１０は、その外面（第１接着剤層１５とは反対側の表面）にハードコート層、防眩層、反射防止層、光拡散層、帯電防止層、防汚層、導電層等の表面処理層（コーティング層）を備えていてもよい。
【００５９】
密着性向上の観点から、（メタ）アクリル系樹脂フィルム１０の貼合面に対して、ケン化処理、プラズマ処理、コロナ処理、プライマー処理等の表面改質処理を行ってもよい。表面改質処理は、（メタ）アクリル系樹脂フィルム１０の貼合面の代わりに、あるいは該貼合面とともに、偏光子３０の貼合面に行ってもよい。
【００６０】
本発明に係る偏光板において、偏光子３０と（メタ）アクリル系樹脂フィルム１０との間の密着性の観点から、第１接着剤層１５と（メタ）アクリル系樹脂フィルム１０とは直接接していることが好ましい。
第１接着剤層１５と（メタ）アクリル系樹脂フィルム１０とが直接接している場合において、（メタ）アクリル系樹脂フィルム１０における第１接着剤層１５側の面の水接触角（水に対する接触角）は、８０°以下であることが好ましく、７０°以下であることがより好ましく、６５°以下であることがさらに好ましい。該水接触角の下限は特に制限されないが、通常、２０°以上である。
（メタ）アクリル系樹脂フィルム１０における第１接着剤層１５側の面の水接触角が８０°以下であることは、偏光子３０と（メタ）アクリル系樹脂フィルム１０との間の密着性が、湿熱環境（高温高湿環境）下に置かれた後だけではなく、室温（例えば、温度２３℃相対湿度５５％）下に置かれたときであっても良好となり得る点で有利である。
（メタ）アクリル系樹脂フィルム１０における第１接着剤層１５側の面の水接触角は、後述する実施例の項に記載の方法に従って測定される。
【００６１】
〔５〕熱可塑性樹脂フィルム
熱可塑性樹脂フィルム２０は、透光性を有する熱可塑性樹脂フィルムであることが好ましい。熱可塑性樹脂フィルムとしては、例えば、鎖状ポリオレフィン系樹脂（ポリプロピレン系樹脂等）、環状ポリオレフィン系樹脂（ノルボルネン系樹脂等）等のポリオレフィン系樹脂；トリアセチルセルロース、ジアセチルセルロース等のセルロースエステル系樹脂；ポリエチレンテレフタレート、ポリエチレンナフタレート、ポリブチレンテレフタレート等のポリエステル系樹脂；ポリカーボネート系樹脂；（メタ）アクリル系樹脂；又はこれらの混合物、共重合物等からなるフィルムであることができる。
熱可塑性樹脂フィルム２０が（メタ）アクリル系樹脂フィルムである場合において、（メタ）アクリル系樹脂フィルム１０についての上述の記載が引用される。
【００６２】
熱可塑性樹脂フィルム２０は、延伸されていないフィルム、又は一軸若しくは二軸延伸されたフィルムのいずれであってもよい。二軸延伸は、２つの延伸方向に同時に延伸する同時二軸延伸でもよく、第１方向に延伸した後でこれとは異なる第２方向に延伸する逐次二軸延伸であってもよい。
熱可塑性樹脂フィルム２０は、偏光子３０を保護する役割を担う保護フィルムであってもよいし、位相差フィルム等の光学機能を併せ持つ保護フィルムであることもできる。
【００６３】
鎖状ポリオレフィン系樹脂としては、ポリエチレン樹脂、ポリプロピレン樹脂等の鎖状オレフィンの単独重合体のほか、２種以上の鎖状オレフィンからなる共重合体を挙げることができる。
【００６４】
環状ポリオレフィン系樹脂は、ノルボルネンやテトラシクロドデセン（別名：ジメタノオクタヒドロナフタレン）又はそれらの誘導体を代表例とする環状オレフィンを重合単位として含む樹脂の総称である。環状ポリオレフィン系樹脂としては、環状オレフィンの開環（共）重合体及びその水素添加物、環状オレフィンの付加重合体、環状オレフィンとエチレン、プロピレン等の鎖状オレフィン又はビニル基を有する芳香族化合物との共重合体、並びにこれらを不飽和カルボン酸やその誘導体で変性した変性（共）重合体等が挙げられる。
中でも、環状オレフィンとしてノルボルネンや多環ノルボルネン系単量体等のノルボルネン系単量体を用いたノルボルネン系樹脂が好ましく用いられる。
【００６５】
セルロースエステル系樹脂は、セルロースにおけるヒドロキシル基の少なくとも一部が酢酸エステル化されている樹脂であり、一部が酢酸エステル化され、一部が他の酸でエステル化されている混合エステルであってもよい。セルロースエステル系樹脂は、好ましくはアセチルセルロース系樹脂である。
アセチルセルロース系樹脂としては、トリアセチルセルロース、ジアセチルセルロース、セルロースアセテートプロピオネート、セルロースアセテートブチレート等が挙げられる。
【００６６】
ポリエステル系樹脂は、エステル結合を有する、上記セルロースエステル系樹脂以外の樹脂であり、多価カルボン酸又はその誘導体と多価アルコールとの重縮合体からなるものが一般的である。
ポリエステル系樹脂としては、ポリエチレンテレフタレート、ポリブチレンテレフタレート、ポリエチレンナフタレート、ポリブチレンナフタレート、ポリトリメチレンテレフタレート、ポリトリメチレンナフタレート、ポリシクロへキサンジメチルテレフタレート、ポリシクロヘキサンジメチルナフタレート等が挙げられる。
中でも、機械的性質、耐溶剤性、耐スクラッチ性、コスト等の観点からポリエチレンテレフタレートが好ましく用いられる。ポリエチレンテレフタレートとは、繰返し単位の８０モル％以上がエチレンテレフタレートで構成される樹脂をいい、他の共重合成分に由来する構成単位を含んでいてもよい。
【００６７】
他の共重合成分としては、ジカルボン酸成分やジオール成分が挙げられる。
ジカルボン酸成分としては、イソフタル酸、４，４’−ジカルボキシジフェニル、４，４’−ジカルボキシベンゾフェノン、ビス（４−カルボキシフェニル）エタン、アジピン酸、セバシン酸、５−ナトリウムスルホイソフタル酸、１，４−ジカルボキシシクロヘキサン等が挙げられる。
ジオール成分としては、プロピレングリコール、ブタンジオール、ネオペンチルグリコール、ジエチレングリコール、シクロヘキサンジオール、ビスフェノールＡのエチレンオキサイド付加物、ポリエチレングリコール、ポリプロピレングリコール、ポリテトラメチレングリコール等が挙げられる。
ジカルボン酸成分やジオール成分は、必要に応じてそれぞれ２種類以上を組み合わせて用いることもできる。
また、上記ジカルボン酸成分やジオール成分とともに、ｐ−ヒドロキシ安息香酸、ｐ−ヒドロキシエトキシ安息香酸、β−ヒドロキシエトキシ安息香酸等のヒドロキシカルボン酸を併用することも可能である。
他の共重合成分として、アミド結合、ウレタン結合、エーテル結合、カーボネート結合等を有するジカルボン酸成分及び／又はジオール成分が少量用いられてもよい。
【００６８】
ポリカーボネート系樹脂は、炭酸とグリコール又はビスフェノールとから形成されるポリエステルである。中でも、分子鎖にジフェニルアルカンを有する芳香族ポリカーボネートは、耐熱性、耐候性及び耐酸性の観点から好ましく使用される。
ポリカーボネートとしては、２，２−ビス（４−ヒドロキシフェニル）プロパン（別名ビスフェノールＡ）、２，２−ビス（４−ヒドロキシフェニル）ブタン、１，１−ビス（４−ヒドロキシフェニル）シクロヘキサン、１，１−ビス（４−ヒドロキシフェニル）イソブタン、１，１−ビス（４−ヒドロキシフェニル）エタン等のビスフェノールから誘導されるポリカーボネートが挙げられる。
【００６９】
熱可塑性樹脂フィルム２０は、セルロースエステル系樹脂フィルム又は環状ポリオレフィン系樹脂フィルムであることが好ましい。
【００７０】
熱可塑性樹脂フィルム２０は、必要に応じて添加剤を含有していてもよい。添加剤としては、例えば、滑剤、ブロッキング防止剤、熱安定剤、酸化防止剤、紫外線吸収剤、帯電防止剤、耐光剤、耐衝撃性改良剤、界面活性剤等を挙げることができる。
紫外線吸収剤としては、サリチル酸エステル系化合物、ベンゾフェノン系化合物、ベンゾトリアゾール系化合物、シアノアクリレート系化合物、ニッケル錯塩系化合物等が挙げられる。
偏光板を液晶表示装置等の画像表示装置に適用する場合、紫外線吸収剤を含有する熱可塑性樹脂フィルム２０又は紫外線吸収剤を含有する（メタ）アクリル系樹脂フィルム１０を画像表示素子（例えば液晶セル）の視認側に配置することで、画像表示素子の紫外線による劣化を抑制することができる。
【００７１】
熱可塑性樹脂フィルム２０の厚みは、通常５μｍ以上２００μｍ以下であり、好ましくは１０μｍ以上１２０μｍ以下、より好ましくは１０μｍ以上８５μｍ以下、さらに好ましくは１５μｍ以上６０μｍ以下である。熱可塑性樹脂フィルム２０の厚みは、５０μｍ以下であってもよく、４０μｍ以下であってもよい。熱可塑性樹脂フィルム２０の厚みを小さくすることは、偏光板、ひいては画像表示装置の薄型化に有利である。
【００７２】
熱可塑性樹脂フィルム２０は、その外面（第２接着剤層２５とは反対側の表面）にハードコート層、防眩層、反射防止層、光拡散層、帯電防止層、防汚層、導電層等の表面処理層（コーティング層）を備えていてもよい。
【００７３】
密着性向上の観点から、熱可塑性樹脂フィルム２０の貼合面に対して、ケン化処理、プラズマ処理、コロナ処理、プライマー処理等の表面改質処理を行ってもよい。表面改質処理は、熱可塑性樹脂フィルム２０の貼合面の代わりに、あるいは該貼合面とともに、偏光子３０の貼合面に行ってもよい。
熱可塑性樹脂フィルム２０が酢酸セルロース系樹脂フィルムの場合は、密着性向上の観点から、ケン化処理を行うことが好ましい。ケン化処理としては、水酸化ナトリウムや水酸化カリウムのようなアルカリの水溶液に浸漬する方法が挙げられる。
【００７４】
〔６〕第２接着剤層
第２接着剤層２５を形成する接着剤は、上述の接着剤組成物（Ｓ）であってもよいし、これとは異なる他の接着剤組成物であってもよい。第２接着剤層２５は、接着剤組成物（Ｓ）から形成された接着剤層であることが好ましい。
第２接着剤層２５は、接着剤組成物の硬化物層であり得る。
第１接着剤層１５及び第２接着剤層２５が接着剤組成物（Ｓ）から形成される場合において、これらの接着剤組成物は、同一の組成であってもよいし、異なる組成であってもよい。
他の接着剤組成物としては、接着剤成分を水に溶解又は分散させた公知の水系接着剤及び活性エネルギー線硬化性化合物を含有する公知の活性エネルギー線硬化性接着剤等が挙げられる。
【００７５】
水系接着剤組成物としては、ポリビニルアルコール系樹脂やウレタン樹脂などの接着剤成分を水に溶解又は分散させた水系接着剤組成物が挙げられる。
ポリビニルアルコール系樹脂を含む水系接着剤は、接着性を向上させるために、多価アルデヒド、メラミン系化合物、ジルコニア化合物、亜鉛化合物、グリオキザール、グリオキザール誘導体、水溶性エポキシ樹脂等の硬化性成分や架橋剤を含有することができる。
ウレタン樹脂を含む水系接着剤としては、ポリエステル系アイオノマー型ウレタン樹脂とグリシジルオキシ基を有する化合物とを含む水系接着剤が挙げられる。ポリエステル系アイオノマー型ウレタン樹脂とは、ポリエステル骨格を有するウレタン樹脂であって、その中に少量のイオン性成分（親水成分）が導入されたものである。
【００７６】
活性エネルギー線硬化性接着剤は、紫外線、可視光、電子線、Ｘ線等の活性エネルギー線の照射によって硬化する接着剤である。活性エネルギー線硬化性接着剤を用いる場合、第２接着剤層２５は、当該接着剤の硬化物層である。
【００７７】
活性エネルギー線硬化性接着剤は、カチオン重合によって硬化するエポキシ系化合物を硬化性成分として含有する接着剤であることができ、好ましくは、かかるエポキシ系化合物を硬化性成分として含有する紫外線硬化性接着剤である。エポキシ系化合物とは、分子内に平均１個以上、好ましくは２個以上のエポキシ基を有する化合物を意味する。エポキシ系化合物は、１種のみを使用してもよいし、２種以上を併用してもよい。
【００７８】
エポキシ系化合物としては、芳香族ポリオールの芳香環に水素化反応を行って得られる脂環式ポリオールに、エピクロロヒドリンを反応させることにより得られる水素化エポキシ系化合物（脂環式環を有するポリオールのグリシジルエーテル）；脂肪族多価アルコール又はそのアルキレンオキサイド付加物のポリグリシジルエーテル等の脂肪族エポキシ系化合物；脂環式環に結合したエポキシ基を分子内に１個以上有するエポキシ系化合物である脂環式エポキシ系化合物等が挙げられる。
【００７９】
活性エネルギー線硬化性接着剤は、硬化性成分として、上記エポキシ系化合物の代わりに、又はこれとともにラジカル重合性である（メタ）アクリル系化合物を含有することができる。（メタ）アクリル系化合物としては、分子内に１個以上の（メタ）アクリロイルオキシ基を有する（メタ）アクリレートモノマー；官能基含有化合物を２種以上反応させて得られ、分子内に少なくとも２個の（メタ）アクリロイルオキシ基を有する（メタ）アクリレートオリゴマー等の（メタ）アクリロイルオキシ基含有化合物を挙げることができる。
【００８０】
活性エネルギー線硬化性接着剤は、カチオン重合によって硬化するエポキシ系化合物を硬化性成分として含む場合、光カチオン重合開始剤を含有することが好ましい。光カチオン重合開始剤としては、例えば、芳香族ジアゾニウム塩；芳香族ヨードニウム塩や芳香族スルホニウム塩等のオニウム塩；鉄−アレン錯体等を挙げることができる。
活性エネルギー線硬化性接着剤は、（メタ）アクリル系化合物等のラジカル重合性成分を含む場合、光ラジカル重合開始剤を含有することが好ましい。光ラジカル重合開始剤としては、例えば、アセトフェノン系開始剤、ベンゾフェノン系開始剤、ベンゾインエーテル系開始剤、チオキサントン系開始剤、キサントン、フルオレノン、カンファーキノン、ベンズアルデヒド、アントラキノン等を挙げることができる。
【００８１】
偏光板は、第２接着剤層２５の代わりに粘着剤層を含むものであってもよい。すなわち、熱可塑性樹脂フィルム２０を粘着剤層を介して偏光子３０に貼合してもよい。該粘着剤層については、後述する粘着剤層についての記載が引用される。
【００８２】
〔７〕偏光板の製造
偏光子３０の一方の面に第１接着剤層１５を介して（メタ）アクリル系樹脂フィルム１０を積層接着することにより、図１に示される構成の偏光板を得ることができ、偏光子３０の他方の面に第２接着剤層２５を介して熱可塑性樹脂フィルム２０をさらに積層接着することにより、図２に示される構成の偏光板を得ることができる。
（メタ）アクリル系樹脂フィルム１０及び熱可塑性樹脂フィルム２０の双方を有する偏光板を製造する場合、これらのフィルムは、段階的に片面ずつ積層接着してもよいし、両面のフィルムを同時に積層接着してもよい。
第１接着剤層１５及び／又は第２接着剤層２５は、接着剤組成物の硬化物層であり得る。
【００８３】
偏光子３０と（メタ）アクリル系樹脂フィルム１０とを接着させる方法としては、接着剤組成物（Ｓ）を偏光子３０及び（メタ）アクリル系樹脂フィルム１０の貼合面のいずれか一方又はその両方に塗工し、これにもう一方の貼合面を積層し、例えば貼合ロール等を用いて上下から押圧して貼合する方法が挙げられる。
接着剤組成物（Ｓ）の塗工には、例えば、ドクターブレード、ワイヤーバー、ダイコーター、カンマコーター、グラビアコーターなど、種々の塗工方式が利用できる。また、偏光子３０及び（メタ）アクリル系樹脂フィルム１０を両者の貼合面が内側となるように連続的に供給しながら、その間に接着剤組成物（Ｓ）を流延させる方式であってもよい。
【００８４】
偏光子３０と（メタ）アクリル系樹脂フィルム１０とを貼合した後、偏光子３０と第１接着剤層１５と（メタ）アクリル系樹脂フィルム１０とを含む積層体に対して、加熱処理を施すことが好ましい。加熱処理の温度は、例えば４０℃以上１００℃以下であり、好ましくは５０℃以上９０℃以下である。加熱処理によって接着剤組成物層に含まれる溶剤を除去することができる。また、接着剤組成物が硬化性の接着剤組成物である場合には、該加熱処理によって硬化・架橋反応を進行させることができる。
【００８５】
以上の接着方法は、偏光子３０と熱可塑性樹脂フィルム２０とを接着にも適用することができる。
【００８６】
活性エネルギー線硬化性接着剤を用いる場合、必要に応じて接着剤組成物層の乾燥を行った後、活性エネルギー線を照射して接着剤組成物層を硬化させる。
活性エネルギー線を照射するために用いる光源は、紫外線、電子線、Ｘ線等を発生できるものであればよい。特に波長４００ｎｍ以下に発光分布を有する、例えば、低圧水銀灯、中圧水銀灯、高圧水銀灯、超高圧水銀灯、ケミカルランプ、ブラックライトランプ、マイクロウェーブ励起水銀灯、メタルハライドランプ等が好適に用いられる。
【００８７】
接着剤組成物（Ｓ）から形成される第１接着剤層１５の厚みは、例えば１０ｎｍ以上１０μｍ以下であり、好ましくは２０ｎｍ以上５μｍ以下であり、より好ましくは３０ｎｍ以上１μｍ以下であり、さらに好ましくは４０ｎｍ以上５００ｎｍ以下である。上述の公知の水系接着剤から形成される接着剤層もこれと同程度の厚みを有することができる。
活性エネルギー線硬化性接着剤から形成される接着剤層の厚みは、例えば１０ｎｍ以上２０μｍ以下、好ましくは１００ｎｍ以上１０μｍ以下、より好ましくは５００ｎｍ以上５μｍ以下である。
第１接着剤層１５と第２接着剤層２５とは、厚みが同じであってもよいし、異なっていてもよい。
【００８８】
〔８〕偏光板のその他の構成要素
〔８−１〕光学機能性フィルム
偏光板は、所望の光学機能を付与するための、偏光子３０以外の他の光学機能性フィルムを備えることができ、その好適な一例は位相差フィルムである。
上述のように、（メタ）アクリル系樹脂フィルム１０及び／又は熱可塑性樹脂フィルム２０が位相差フィルムを兼ねることもできるが、これらのフィルムとは別途に位相差フィルムを積層することもできる。後者の場合、位相差フィルムは、粘着剤層や接着剤層を介して（メタ）アクリル系樹脂フィルム１０及び／又は熱可塑性樹脂フィルム２０の外面に積層することができる。
【００８９】
位相差フィルムとしては、透光性を有する熱可塑性樹脂の延伸フィルムから構成される複屈折性フィルム；ディスコティック液晶又はネマチック液晶が配向固定されたフィルム；基材フィルム上に上記の液晶層が形成されたもの等が挙げられる。
基材フィルムは通常、熱可塑性樹脂からなるフィルムであり、熱可塑性樹脂の一例は、トリアセチルセルロース等のセルロースエステル系樹脂である。
【００９０】
偏光板に含まれ得る他の光学機能性フィルム（光学部材）の例は、集光板、輝度向上フィルム、反射層（反射フィルム）、半透過反射層（半透過反射フィルム）、光拡散層（光拡散フィルム）等である。これらは一般的に、偏光板が液晶セルの背面側（バックライト側）に配置される偏光板である場合に設けられる。
【００９１】
集光板は、光路制御等を目的に用いられるもので、プリズムアレイシートやレンズアレイシート、ドット付設シート等であることができる。
【００９２】
輝度向上フィルムは、偏光板を適用した液晶表示装置における輝度を向上させる目的で使用される。具体的には、屈折率の異方性が互いに異なる薄膜フィルムを複数枚積層して反射率に異方性が生じるように設計された反射型偏光分離シート、コレステリック液晶ポリマーの配向フィルムやその配向液晶層を基材フィルム上に支持した円偏光分離シート等が挙げられる。
【００９３】
反射層、半透過反射層、光拡散層は、偏光板を反射型、半透過型、拡散型の光学部材とするためにそれぞれ設けられる。反射型の偏光板は、視認側からの入射光を反射させて表示するタイプの液晶表示装置に用いられ、バックライト等の光源を省略できるため、液晶表示装置を薄型化しやすい。半透過型の偏光板は、明所では反射型として、暗所ではバックライトからの光で表示するタイプの液晶表示装置に用いられる。また拡散型の偏光板は、光拡散性を付与してモアレ等の表示不良を抑制した液晶表示装置に用いられる。反射層、半透過反射層及び光拡散層は、公知の方法により形成することができる。
【００９４】
〔８−２〕粘着剤層
本発明に係る偏光板は、粘着剤層を含むことができる。粘着剤層としては、偏光板を液晶セル等の画像表示素子、又は他の光学部材に貼合するための粘着剤層が挙げられる。該粘着剤層は、図１に示される構成の偏光板においては偏光子３０の外面、図２に示される構成の偏光板においては（メタ）アクリル系樹脂フィルム１０又は熱可塑性樹脂フィルム２０の外面に積層することができる。
【００９５】
粘着剤層に用いられる粘着剤としては、（メタ）アクリル系樹脂や、シリコーン系樹脂、ポリエステル系樹脂、ポリウレタン系樹脂、ポリエーテル系樹脂等をベースポリマーとするものを用いることができる。中でも、透明性、粘着力、信頼性、耐候性、耐熱性、リワーク性等の観点から、（メタ）アクリル系粘着剤が好ましい。
（メタ）アクリル系粘着剤には、メチル基やエチル基やｎ−、ｉ−又はｔ−ブチル基等の炭素数が２０以下のアルキル基を有する（メタ）アクリル酸アルキルエステルと、（メタ）アクリル酸や（メタ）アクリル酸ヒドロキシエチル等の官能基含有（メタ）アクリル系モノマーとを、ガラス転移温度が好ましくは２５℃以下、より好ましくは０℃以下となるように配合した、重量平均分子量が１０万以上の（メタ）アクリル系樹脂がベースポリマーとして有用である。
【００９６】
偏光板への粘着剤層の形成は、例えば、トルエンや酢酸エチル等の有機溶剤に粘着剤組成物を溶解又は分散させて粘着剤液を調製し、これを偏光板の対象面に直接塗工して粘着剤層を形成する方式や、離型処理が施されたセパレートフィルム上に粘着剤層をシート状に形成しておき、それを偏光板の対象面に移着する方式等により行うことができる。
粘着剤層の厚みは、その接着力等に応じて決定されるが、１μｍ以上５０μｍ以下の範囲が適当であり、好ましくは２μｍ以上４０μｍ以下である。
【００９７】
偏光板は、上記のセパレートフィルムを含み得る。セパレートフィルムは、ポリエチレン等のポリエチレン系樹脂、ポリプロピレン等のポリプロピレン系樹脂、ポリエチレンテレフタレート等のポリエステル系樹脂等からなるフィルムであることができる。中でも、ポリエチレンテレフタレートの延伸フィルムが好ましい。
【００９８】
粘着剤層は、必要に応じて、ガラス繊維、ガラスビーズ、樹脂ビーズ、金属粉や他の無機粉末からなる充填剤、顔料、着色剤、酸化防止剤、紫外線吸収剤、帯電防止剤等を含むことができる。
【００９９】
帯電防止剤としては、例えば、イオン性化合物、導電性微粒子、導電性高分子等を挙げることができるが、イオン性化合物が好ましく用いられる。
イオン性化合物を構成するカチオン成分は無機カチオンでも有機カチオンでもよい。
有機カチオンとしては、ピリジニウムカチオン、イミダゾリウムカチオン、アンモニウムカチオン、スルホニウムカチオン、ホスホニウムカチオン、ピペリジニウムカチオン、ピロリジニウムカチオン等が挙げられ、無機カチオンとしてはリチウムイオン、カリウムイオン等が挙げられる。
一方、イオン性化合物を構成するアニオン成分としては、無機アニオンでも有機アニオンでもよいが、帯電防止性能に優れるイオン性化合物を与えることから、フッ素原子を含むアニオン成分が好ましい。フッ素原子を含むアニオン成分としては、ヘキサフルオロホスフェートアニオン［（ＰＦ６−）］、ビス（トリフルオロメタンスルホニル）イミドアニオン［（ＣＦ３ＳＯ２）２Ｎ−］アニオン、ビス（フルオロスルホニル）イミドアニオン［（ＦＳＯ２）２Ｎ−］アニオン等が挙げられる。
【０１００】
〔８−３〕プロテクトフィルム
本発明に係る偏光板は、その表面（典型的には、（メタ）アクリル系樹脂フィルム１０又は熱可塑性樹脂フィルム２０の表面）を保護するためのプロテクトフィルムを含むことができる。プロテクトフィルムは、例えば画像表示素子や他の光学部材に偏光板が貼合された後、それが有する粘着剤層ごと剥離除去される。
【０１０１】
プロテクトフィルムは、例えば、基材フィルムとその上に積層される粘着剤層とで構成される。粘着剤層については上述の記述が引用される。
基材フィルムを構成する樹脂は、例えば、ポリエチレンのようなポリエチレン系樹脂、ポリプロピレンのようなポリプロピレン系樹脂、ポリエチレンテレフタレートやポリエチレンナフタレートのようなポリエステル系樹脂、ポリカーボネート系樹脂等の熱可塑性樹脂であることができる。好ましくは、ポリエチレンテレフタレート等のポリエステル系樹脂である。
【０１０２】
＜液晶パネル及び液晶表示装置＞
本発明に係る偏光板は、液晶パネル及び液晶表示装置に用いることができる。液晶パネルは、液晶セルとその両面に配置される偏光板とを含む。液晶表示装置は、液晶パネルとバックライトとを含む。
本発明に係る偏光板は、液晶セルの片面又は両面に配置することができる。偏光板と液晶セルとの貼着には、粘着剤層を用いることができる。
液晶セルは、任意のものでよく、例えば、薄膜トランジスタ型に代表されるアクティブマトリクス駆動型の液晶セル、スーパーツイステッドネマチック型に代表される単純マトリクス駆動型の液晶セルなど、種々の液晶セルを使用して液晶パネル及び液晶表示装置を形成することができる。液晶セルの両面に設ける偏光板は、同じものであってもよいし、異なるものであってもよい。
本発明に係る偏光板は、有機ＥＬ装置等の他の画像表示装置にも好適に用いることができる。
【実施例】
【０１０３】
以下、実施例を示して本発明をさらに具体的に説明するが、本発明はこれらの例によって限定されるものではない。例中、含有量ないし使用量を表す％及び部は、特記ない限り、質量基準である。
表１において、オキサゾリン基含有化合物（Ａ）、アセトアセチル基変性ポリビニルアルコール（Ｂ）及びアジリジン化合物（Ｃ）はそれぞれ（Ａ）、（Ｂ）及び（Ｃ）と略記されている。
【０１０４】
（製造例１：メタ（アクリル）系樹脂フィルムの作製）
（メタ）アクリル系樹脂として、メタクリル酸メチル／アクリル酸メチル＝９６％／４％（質量比）の共重合体を用意した。またゴム粒子として、最内層がメタクリル酸メチルに少量のメタクリル酸アリルを用いて重合された硬質の重合体からなり、中間層がアクリル酸ブチルを主成分とし、さらにスチレン及び少量のメタクリル酸アリルを用いて重合された軟質の弾性体からなり、最外層がメタクリル酸メチルに少量のアクリル酸エチルを用いて重合された硬質の重合体からなる三層構造の弾性体粒子であって、中間層である弾性体までの平均粒径が２４０ｎｍのものを用意した。なお、このゴム粒子において、最内層と中間層との合計質量は、粒子全体の７０％であった。
【０１０５】
上記（メタ）アクリル系樹脂６８．５質量％、上記ゴム粒子２９．６質量％、及び株式会社ＡＤＥＫＡ社製の紫外線吸収剤「アデカスタブＬＡ３１」１．９質量％をスーパーミキサーで混合し、二軸押出機で溶融混練してペレットとした。このペレットを、６５ｍｍφ一軸押出機に投入し、設定温度２７５℃のＴ型ダイを介して押し出し、鏡面を有する二本のポリシングロールフィルムの両面を挟み込んで冷却し、厚さ６０μｍの（メタ）アクリル系樹脂フィルムを得た。
【０１０６】
（製造例２：偏光子の作製）
平均重合度約２，４００、ケン化度９９．９モル％以上で厚さ６０μｍのポリビニルアルコールフィルムを、３０℃の純水に浸漬した後、ヨウ素／ヨウ化カリウム／水の質量比が０．０２／２／１００の水溶液に３０℃で浸漬した。その後、ヨウ化カリウム／ホウ酸／水の質量比が１２／５／１００の水溶液に５６．５℃で浸漬した。引き続き、８℃の純水で洗浄した後、６５℃で乾燥して、ポリビニルアルコールにヨウ素が吸着配向された偏光子を得た。延伸は、主に、ヨウ素染色及びホウ酸処理の工程で行い、トータル延伸倍率は５．５倍、得られた偏光子の厚みは２３μｍであった。
【０１０７】
＜実施例１＞
（１）接着剤組成物の調製
表１に示される成分を表１に示される配合量で、溶剤としての純水とともに混合して、接着剤組成物（接着剤水溶液）を調製した。表１に示される各成分の配合量の単位は質量部であり、各成分の配合量は固形分換算での量である。得られた接着剤組成物における固形分濃度（ここでいう固形分濃度とは、接着剤組成物における成分（Ａ）及び（Ｂ）の合計濃度を意味する。他の例においても同様。）は、２．０質量％とした。
【０１０８】
（２）偏光板の作製
上記製造例１で作製した（メタ）アクリル系樹脂フィルムの片面にコロナ処理を施し、その（メタ）アクリル系樹脂フィルムの、コロナ処理を施した面と、ケン化処理を施したトリアセチルセルロース（ＴＡＣ）フィルム〔コニカミノルタオプト（株）製の商品名「ＫＣ２ＵＡＷ」、厚み：２５μｍ〕の片面に、上記（１）で調製した接着剤組成物をバーコータを用いて塗工した。接着剤組成物層が偏光子側となるように、上記製造例２で作製した偏光子の一方の面に（メタ）アクリル系樹脂フィルムを積層し、他方の面にケン化済みＴＡＣフィルムを積層して、（メタ）アクリル系樹脂フィルム／接着剤組成物層／偏光子／接着剤組成物層／ＴＡＣフィルムの層構成を有する積層体を得た。この積層体を熱風乾燥機に通すことにより８０℃、３００秒間の加熱処理を行った後、２５℃で７２時間養生させて、偏光板を作製した。
【０１０９】
（３）湿熱処理後の密着性の評価
上記（２）で得られた偏光板における（メタ）アクリル系樹脂フィルムと偏光子との間の湿熱処理後の密着性を下記に従って評価した。
【０１１０】
偏光板における（メタ）アクリル系樹脂フィルムの表面にコロナ放電処理を施し、そのコロナ放電処理面に（メタ）アクリル系粘着剤シートを貼合して粘着剤層付の偏光板とした。得られた粘着剤層付偏光板から、幅２５ｍｍ、長さ約２００ｍｍの試験片を裁断し、その粘着剤層面をソーダガラス基板に貼合した。
この試験片を温度８５℃相対湿度８５％の環境下に４８時間保管した後、温度２３℃相対湿度５５％の環境下に一晩保管した。
次いで、（メタ）アクリル系樹脂フィルムと偏光子との間にカッターの刃を入れ、長さ方向に端から３０ｍｍ剥離し、その剥離部分を万能引張試験機〔（株）島津製作所製の商品名「ＡＧ−１」〕のつかみ部でつかんだ。この状態の試験片を、温度２３℃相対湿度５５％の雰囲気中にて、ＪＩＳ  Ｋ  ６８５４−２：１９９９「接着剤−はく離接着強さ試験方法−第２部：１８０度はく離」に準じて、つかみ移動速度３００ｍｍ／分で１８０度はく離試験を行い、つかみ部の３０ｍｍを除く１７０ｍｍの長さにわたる平均剥離力を求めて、これを密着力とした。結果を表１に示す。表１中、「※」は、密着力が高いために、上記はく離試験を行うと、（メタ）アクリル系樹脂フィルムと偏光子との界面でのはく離が生じる前に（メタ）アクリル系樹脂フィルム又は偏光子が破断してしまったことを意味する。
また、得られた密着力の測定値に基づき、（メタ）アクリル系樹脂フィルムと偏光子との間の湿熱処理後の密着性を以下の３段階で評価した。結果を併せて表１に示す。
Ａ：密着力が５Ｎを超える。
Ｂ：密着力が１〜５Ｎの範囲である。
Ｃ：密着力が１Ｎ未満である。
【０１１１】
＜実施例２〜３７、比較例１＞
配合成分及びそれらの配合量を表１に示されるとおりに変更したこと以外は実施例１と同様にして接着剤組成物を調製した。
得られた接着剤組成物における固形分濃度を表１に併せて示す。
また、得られた接着剤組成物を用いたこと以外は実施例１と同様にして偏光板を作製し、（メタ）アクリル系樹脂フィルムと偏光子との間の湿熱処理後の密着力を測定するとともに、湿熱処理後の密着性を評価した。結果を表１に示す。
【０１１２】
【表１】
2018200465.tif 000003
【０１１３】
表１に示される各成分の詳細は次のとおりである。
ａ１：株式会社日本触媒製の商品名「エポクロス  ＷＳ−３００」〔２−オキサゾリン基を側鎖として有するオキサゾリン基含有アクリル系重合体の水溶液、固形分濃度：１０質量％、オキサゾリン価（理論値）：１３０ｇ  ｓｏｌｉｄ／ｅｑ．、オキサゾリン基量（理論値）：７．７ｍｍｏｌ／ｇ，ｓｏｌｉｄ、数平均分子量：４×１０４、重量平均分子量：１２×１０４〕
ａ２：株式会社日本触媒製の商品名「エポクロス  ＷＳ−５００」〔２−オキサゾリン基を側鎖として有するオキサゾリン基含有アクリル系重合体の溶液（溶剤：水及び１−メトキシ−２−プロパノール）、固形分濃度：３９質量％、オキサゾリン価（理論値）：２２０ｇ  ｓｏｌｉｄ／ｅｑ．、オキサゾリン基量（理論値）：４．５ｍｍｏｌ／ｇ，ｓｏｌｉｄ、数平均分子量：２×１０４、重量平均分子量：７×１０４〕
ａ３：株式会社日本触媒製の商品名「エポクロス  ＷＳ−７００」〔２−オキサゾリン基を側鎖として有するオキサゾリン基含有アクリル系重合体の水溶液、固形分濃度：２５質量％、オキサゾリン価（理論値）：２２０ｇ  ｓｏｌｉｄ／ｅｑ．、オキサゾリン基量（理論値）：４．５ｍｍｏｌ／ｇ，ｓｏｌｉｄ、数平均分子量：２×１０４、重量平均分子量：４×１０４〕
ｂ１：日本合成化学工業株式会社製の商品名「ゴーセネックス  Ｚ−１００」〔アセトアセチル基変性ポリビニルアルコール、平均重合度：５００、ケン化度：９８．５モル％以上〕
ｂ２：日本合成化学工業株式会社製の商品名「ゴーセネックス  Ｚ−２００」〔アセトアセチル基変性ポリビニルアルコール、平均重合度：１１００、ケン化度：９９．０モル％以上〕
ｂ３：日本合成化学工業株式会社製の商品名「ゴーセネックス  Ｚ−３００」〔アセトアセチル基変性ポリビニルアルコール、平均重合度：１７００、ケン化度：９８．０〜９９．０モル％〕
ｃ１：ＭＥＮＡＤＩＯＮＡ社製の商品名「ＣＲＯＳＳＬＩＮＫＥＲ  ＣＬ−４２７」〔分子内に３つのアジリジン環を有する下記の化合物〕
2018200465.tif 000004
ｄ１：日本合成化学工業株式会社製の商品名「Ｓａｆｅｌｉｎｋ  ＳＰＭ−０１」〔グリオキシル酸塩系の架橋剤、固形分濃度：１０質量％〕
【０１１４】
＜実施例３８＞
（１）水接触角の測定
上記製造例１で作製した（メタ）アクリル系樹脂フィルムにおける偏光子との貼合面に表２に示す放電量（Ｗ・ｍｉｎ/ｍ２）にてコロナ処理を施した。データフィジックス製の接触角測定装置「ＯＣＡ３５」を用い、水滴量を８．０μＬとして、解析方法：θ／２法にて（メタ）アクリル系樹脂フィルムのコロナ処理を施した面の温度２３℃相対湿度５５％における水接触角を測定した。結果を表２に示す。
【０１１５】
（２）偏光板の作製
（メタ）アクリル系樹脂フィルムのコロナ処理を施した面と、ケン化処理を施したトリアセチルセルロース（ＴＡＣ）フィルム〔コニカミノルタオプト（株）製の商品名「ＫＣ２ＵＡＷ」、厚み：２５μｍ〕の片面に、上記実施例３５で調製した接着剤組成物をバーコータを用いて塗工した。接着剤組成物層が偏光子側となるように、上記製造例２で作製した偏光子の一方の面に（メタ）アクリル系樹脂フィルムを積層し、他方の面にケン化済みＴＡＣフィルムを積層して、（メタ）アクリル系樹脂フィルム／接着剤組成物層／偏光子／接着剤組成物層／ＴＡＣフィルムの層構成を有する積層体を得た。この積層体を熱風乾燥機に通すことにより８０℃、３００秒間の加熱処理を行った後、２５℃で７２時間養生させて、偏光板を作製した。
【０１１６】
（３）初期密着性の評価
上記（２）で得られた偏光板における（メタ）アクリル系樹脂フィルムと偏光子との間の初期密着性を下記に従って評価した。初期密着性とは、後述する湿熱処理を施す前の偏光板であって、作製後、温度２３℃相対湿度５５％の環境下で保管されていた偏光板についての密着性をいう。
【０１１７】
偏光板における（メタ）アクリル系樹脂フィルムの表面にコロナ放電処理を施し、そのコロナ放電処理面に（メタ）アクリル系粘着剤シートを貼合して粘着剤層付の偏光板とした。得られた粘着剤層付偏光板から、幅２５ｍｍ、長さ約２００ｍｍの試験片を裁断し、その粘着剤層面をソーダガラス基板に貼合した。
次いで、（メタ）アクリル系樹脂フィルムと偏光子との間にカッターの刃を入れ、長さ方向に端から３０ｍｍ剥離し、その剥離部分を万能引張試験機〔（株）島津製作所製の商品名「ＡＧ−１」〕のつかみ部でつかんだ。この状態の試験片を、温度２３℃相対湿度５５％の雰囲気中にて、ＪＩＳ  Ｋ  ６８５４−２：１９９９「接着剤−はく離接着強さ試験方法−第２部：１８０度はく離」に準じて、つかみ移動速度３００ｍｍ／分で１８０度はく離試験を行い、つかみ部の３０ｍｍを除く１７０ｍｍの長さにわたる平均剥離力を求めて、これを密着力とした。表２中の「切欠不可」とは、（メタ）アクリル系樹脂フィルムと偏光子との間にカッターの刃が入らなかったことを意味し、密着力が非常に高いことを示す。
【０１１８】
（４）湿熱処理後の密着性の評価
上記実施例１の（３）と同様にして、得られた偏光板における（メタ）アクリル系樹脂フィルムと偏光子との間の湿熱処理後の密着性を測定し、評価した。表２中、「※」は、密着力が高いために、上記はく離試験を行うと、（メタ）アクリル系樹脂フィルムと偏光子との界面でのはく離が生じる前に（メタ）アクリル系樹脂フィルム又は偏光子が破断してしまったことを意味する。
また、得られた密着力の測定値に基づき、（メタ）アクリル系樹脂フィルムと偏光子との間の湿熱処理後の密着性を以下の３段階で評価した。結果を併せて表２に示す。
Ａ：密着力が５Ｎを超える。
Ｂ：密着力が１〜５Ｎの範囲である。
Ｃ：密着力が１Ｎ未満である。
【０１１９】
＜実施例３９及び実施例４０＞
コロナ処理における放電量を表２に示すとおりに変更したこと以外は実施例３８と同様にして偏光板を作製した。また、得られた偏光板について、実施例３８と同様にして初期密着性、湿熱処理後の密着性の評価を行った。
【０１２０】
【表２】
2018200465.tif 000005
【符号の説明】
【０１２１】
１０  （メタ）アクリル系樹脂フィルム、１５  第１接着剤層、２０  熱可塑性樹脂フィルム、２５  第２接着剤層、３０  偏光子。
【図１】
2018200465.tif 000006
【図２】
2018200465.tif 000007